(57)【要約】【課題】本発明は、コンクリートの流動性を低下させないフライアッシュを簡便に判定することができる、フライアッシュの品質評価方法を提供する。【解決手段】本発明は、フライアッシュ粒子の周囲長に対する該フライアッシュ粒子の包絡周囲長の比に基づき、該フライアッシュを用いたコンクリートの流動性を評価する方法であって、好ましくは該比が０．８未満であるフライアッシュ粒子の含有割合に基づき、該フライアッシュを用いたコンクリートの流動性を評価する方法を提供する。【選択図】図３
2015190949.tif 000002
【特許請求の範囲】
【請求項１】
フライアッシュ粒子の周囲長に対する該フライアッシュ粒子の包絡周囲長の比に基づき、該フライアッシュを用いたコンクリートの流動性を評価する、フライアッシュの品質評価方法。
【請求項２】
前記フライアッシュ粒子の周囲長に対するフライアッシュ粒子の包絡周囲長の比が、０．８未満であるフライアッシュ粒子の含有割合に基づき、該フライアッシュを用いたコンクリートの流動性を評価する、請求項１に記載のフライアッシュの品質評価方法。
【請求項３】
（Ａ）フライアッシュ粒子の包絡周囲長および周囲長の計測工程、および（Ｂ）フライアッシュの品質判定工程を少なくとも含む、請求項１または２に記載のフライアッシュの品質評価方法。
【請求項４】
請求項１〜３のいずれか１項に記載のフライアッシュの品質評価方法を用いて選択された、コンクリート用フライアッシュ。
【請求項５】
セメントと、請求項１〜３のいずれかに記載のフライアッシュの品質評価方法を用いて選択されたフライアッシュとを混合する、フライアッシュ混合セメントの製造方法。
【発明の詳細な説明】
【技術分野】
【０００１】
本発明は、コンクリート用混和材やセメント用混合材として用いるフライアッシュの品質を評価する方法、特にコンクリートの流動性に及ぼすフライアッシュの影響を評価する方法等に関する。
【背景技術】
【０００２】
コンクリート用フライアッシュの品質規格であるＪＩＳ  Ａ  ６２０１「コンクリート用フライアッシュ」は、強熱減量、粉末度、フロー値、および各種コンクリート用混和剤との相性に大きく影響する未燃炭素量を代替する指標として強熱減量等を基に、フライアッシュを４つの品質に区分している。そして、該ＪＩＳの「解説」において、標準的なフライアッシュはII種に位置付けられている。
【０００３】
元来、フライアッシュは球状の微粒子であるため、コンクリートに用いるとボールベアリング作用により、コンクリートの流動性が改善して単位水量の低減効果があるとされていた。しかし、II種の規格を満足する標準的なフライアッシュでも、コンクリートでは良好な流動性を生じさせない場合があることから、コンクリートの流動性を管理するためのフライアッシュの品質管理項目が求められている。
【０００４】
かかる状況から、特許文献１では、コンクリート用混和剤の量を、少なくとも３種類以上変化させてなる試験ペーストを用いてフロー試験を実施し、該試験結果から流動性を評価するフライアッシュの品質評価方法が提案されている。しかし、前記品質評価方法はコンクリートの試し練りを、混和剤使用量を指標にペーストで代替するものであり、フライアッシュの品質管理項目を提供しているものではない。
【先行技術文献】
【特許文献】
【０００５】
【特許文献１】特開２０１２−１９４１１３号公報
【発明の概要】
【発明が解決しようとする課題】
【０００６】
本発明は、コンクリートの流動性を低下させないフライアッシュを簡便に判定することができる、フライアッシュの品質評価方法を提供することを目的とする。
【課題を解決するための手段】
【０００７】
そこで、本発明者はフライアッシュの品質評価方法について鋭意検討した結果、フライアッシュ粒子の周囲長に対する該フライアッシュ粒子の包絡周囲長の比（包絡周囲長／周囲長の比であり、以下「周囲長包絡度」という。）を用いれば、コンクリートの流動性を低下させないフライアッシュを簡便に判定できることを見い出し、本発明を完成させた。すなわち、本発明は下記の構成を有するフライアッシュの品質評価方法等である。
【０００８】
［１］周囲長包絡度に基づき、該フライアッシュを用いたコンクリートの流動性を評価する、フライアッシュの品質評価方法。
［２］周囲長包絡度が０．８未満であるフライアッシュ粒子の含有割合に基づき、該フライアッシュを用いたコンクリートの流動性を評価する、前記［１］に記載のフライアッシュの品質評価方法。
［３］（Ａ）フライアッシュ粒子の包絡周囲長および周囲長の計測工程、および（Ｂ）フライアッシュの品質判定工程を少なくとも含む、前記［１］または［２］に記載のフライアッシュの品質評価方法。
［４］前記［１］〜［３］のいずれかに記載のフライアッシュの品質評価方法を用いて選択された、コンクリート用フライアッシュ。
［５］セメントと、前記［１］〜［３］のいずれかに記載のフライアッシュの品質評価方法を用いて選択されたフライアッシュとを混合する、フライアッシュ混合セメントの製造方法。
【発明の効果】
【０００９】
本発明のフライアッシュの品質評価方法は、コンクリートの流動性を低下させないフライアッシュを簡便に判定することができる。
【図面の簡単な説明】
【００１０】
【図１】粒子の模式図（凹部を有する５角の粒子）を用いて包絡周囲長（破線）と周囲長（実線）を説明する図である。
【図２】フライアッシュ粒子の光学顕微鏡の画像を示す図である。
【図３】フライアッシュ粒子の投影面積（ｘ軸）および周囲長包絡度（ｙ軸）の座標面を用いて、フライアッシュＡの粒子の分布状態を示す図である。
【図４】前記座標面を用いて、フライアッシュＤの粒子の分布状態を示す図である。
【発明を実施するための形態】
【００１１】
本発明は、前記のとおり、フライアッシュ粒子の周囲長包絡度に基づき、該フライアッシュを用いたコンクリートの流動性を評価するフライアッシュの品質評価方法等であり、好ましくは下記（Ａ）工程および（Ｂ）工程を少なくとも含む方法である。以下、本発明について各工程に分けて詳細に説明する。
【００１２】
１．フライアッシュの品質評価方法
（Ａ）フライアッシュ粒子の包絡周囲長および周囲長等の計測工程
評価対象のフライアッシュ粒子を分散させたプレパラートを光学顕微鏡に載置して、個々のフライアッシュ粒子の包絡周囲長と周囲長を計測する。
ここで前記周囲長とは、図１に示す実線で表わされた、粒子の周りを囲む線の長さであり、前記包絡周囲長とは、図１に示破線で表わされた仮想の輪ゴムを粒子に巻き付けた状態で作られる、凸部を結んでいった包絡線（仮想の線）の長さである。そして、周囲長包絡度が１となる粒子は、凹部の無い粒子（例えば、球や楕円体）を意味する。
また、前記計測は、例えば、画像式粒度分布測定装置を用いて行なうことができる。さらに、該測定装置に乾式分級装置を付設して用いれば、フライアッシュ粒子の分散状態が良好になり、フライアッシュ粒子の1粒1粒が分散した状態の静止画像が得られ好ましい。
また、評価に使用する粒子数は５０００粒以上、好ましくは１００００粒以上、特に好ましくは２００００粒以上である。
【００１３】
（Ｂ）フライアッシュの品質判定工程
該工程は前記計測した包絡周囲長および周囲長に基づき、個々のフライアッシュ粒子の周囲長包絡度の値を求め、該周囲長包絡度を基準にして、後掲の図３や図４に示す座標面上のフライアッシュ粒子の分布から該フライアッシュを使用したコンクリートの流動性を判定する工程である。
具体的には、周囲長包絡度の基準値を０．８に定め、該値が０．８未満となるフライアッシュ粒子の含有割合により、該フライアッシュを使用したコンクリートの流動性を評価する。後掲の表５では、前記含有割合が個数割合である場合は１．４％以上、体積割合である場合は１０．２体積％以上のフライアッシュが、流動性が高いと評価することができる。
【００１４】
２．コンクリート用フライアッシュおよびフライアッシュ混合セメントの製造方法
本発明のコンクリート用フライアッシュと、本発明のフライアッシュ混合セメントの製造方法において用いるフライアッシュは、前記［１］〜［３］のいずれかに記載のフライアッシュの品質評価方法を用いて選択されたフライアッシュである。なお、本発明のフライアッシュ混合セメントの製造方法において、フライアッシュとセメントを混合する方法は特に制限されず、通常のフライアッシュセメントの製造方法が使用できる。
【実施例】
【００１５】
以下、本発明を実施例により説明するが、本発明はこれらの実施例に限定されない。
１．使用材料
表１に示す、銘柄の異なるフライアッシュＡ〜Ｄ（ＪＩＳ  Ａ  ６２０１のII種に相当するもの）を使用した。
【００１６】
【表１】
2015190949.tif 000003
【００１７】
また、下記（１）〜（６）に示すコンクリートの材料を使用した。
（１）普通ポルトランドセメント（太平洋セメント社製）
（２）水（千葉県佐倉市上水道）
（３）細骨材：桜川市産砕砂  表乾密度 ２．５８ｇ／ｃｍ３、吸水率１．９７％
（４）粗骨材：桜川市産砕石  表乾密度 ２．６５ｇ／ｃｍ３、吸水率０．６７％
（５）ＡＥ減水剤：ＢＡＳＦジャパン社製ポゾリスＮｏ．７０
（６）ＡＥ剤：ＢＡＳＦジャパン社製  マスターエア７８５
【００１８】
２．フライアッシュＡ〜Ｄを混合したコンクリートの流動性の測定
表１に示すフライアッシュと普通ポルトランドセメントを、表２に示す割合で混合してフライアッシュセメントを試製した。次に、表２に示す配合に従いコンクリートを作製し、ＪＩＳ  Ａ  ５３０８「レディーミクストコンクリート」に準拠して、混練直後、混練後３０分および６０分経過した時点で、該コンクリートのスランプを測定し、該コンクリートの流動性を評価した。その結果を表３に示す。
【００１９】
【表２】
2015190949.tif 000004
【００２０】
【表３】
2015190949.tif 000005
【００２１】
３．フライアッシュＡ〜Ｄの品質評価
（Ａ）フライアッシュ粒子の包絡周囲長および周囲長等の計測
フライアッシュＡ〜Ｄを用い、乾式分級装置を使用して一粒一粒が分散した状態で、光学顕微鏡像を撮影してその画像を解析した。なお、該画像の取得および解析にはマルバーン社製の「Ｍｏｒｐｈｏｌｏｇｉ  Ｇ３」を使用した。
なお、前記の測定条件および測定項目は以下のとおりである。
測定倍率：×２０と×５０を使用した。
測定粒子数：フライアッシュ１種類当たり５００００粒を測定した。
測定項目：周囲長、包絡周囲長、および球相当体積
【００２２】
（Ｂ）フライアッシュの品質判定
表４に示すように、前記周囲長包絡度が０．８未満であるフライアッシュ粒子の含有割合が個数割合では１．４％以上の場合において、また体積割合では１０．２体積％以上の場合において、該フライアッシュを用いたコンクリートの流動性は良好である。
【００２３】
【表４】
2015190949.tif 000006
【図１】
2015190949.tif 000007
【図２】
2015190949.tif 000008
【図３】
2015190949.tif 000009
【図４】
2015190949.tif 000010